(57)【要約】【課題】  ＰＭＭＡの熱可塑性および高い透明性を損なわずに、高耐熱化、低吸水化した改質ＰＭＭＡを得る。【解決手段】  少なくとも、下記（Ａ）および（Ｂ）を含有する組成物。（Ａ）メタクリル酸メチル、および／またはそのシラップ（Ｂ）一般式（１）で表される化合物2005290167.tif 000012［式中、ｎは１〜３の整数であり、Ｘ１およびＸ２はいずれも直接結合または酸素原子を有していてもよい低級アルキレン基であり、Ｒは水素原子、メチル基、またはエチル基であり、Ｒ１〜Ｒ１０は、それぞれ独立に、水素原子または低級アルキル基である。］【選択図】  なし【特許請求の範囲】
【請求項１】
少なくとも、下記（Ａ）および（Ｂ）を含有する組成物。
（Ａ）メタクリル酸メチル、および／またはそのシラップ
（Ｂ）一般式（１）で表される化合物
【化１】
2005290167.tif 000011
［式中、ｎは１〜３の整数であり、Ｘ１およびＸ２はいずれも直接結合または酸素原子を有していてもよい低級アルキレン基であり、Ｒは水素原子、メチル基、またはエチル基であり、Ｒ１〜Ｒ１０は、それぞれ独立に、水素原子または低級アルキル基である。］
【請求項２】
請求項１記載の組成物を重合して得られる樹脂。
【請求項３】
請求項２記載の樹脂からなる成形体。
【請求項４】
請求項３記載の成形体からなる透明部材。
【請求項５】
請求項４記載の透明部材からなる光学部品。
【発明の詳細な説明】
【技術分野】
【０００１】
本発明は、ポリメタクリル酸メチルの特徴である熱可塑性、高透明性を維持したまま、耐熱性、吸水性などを改良するに適したメタクリル系組成物、およびその組成物を重合してなる透明樹脂、並びに該樹脂からなる透明部材に関する。
【背景技術】
【０００２】
透明部材として広く用いられ、光および熱硬化樹脂、塗料、接着剤、インキなどの原料としても有用であるポリメタクリル酸メチル（以下、ＰＭＭＡ）に代表されるメタクリル樹脂の利点は、透明性および耐候性に優れ、機械的物性とのバランスがよく、かつ、加工性がよいことにある。しかしながら、グレージング材、ディスプレイ部材（液晶ディスプレイ用導光板・拡散板、あるいは、プロジェクションディスプレイ用スクリーン板等）、照明カバー、あるいは光学用レンズ等の部材として、メタクリル樹脂、あるいは、その代替樹脂の物性に対する要求も多様化してきており、例えば、高耐熱化、低吸水化などが求められている。
【０００３】
従来から知られているＰＭＭＡの耐熱性向上技術としては、例えば、メタクリル酸メチル（以下、ＭＭＡ）とα−メチルスチレンとの共重合樹脂（特許文献１）、ＭＭＡとスチレン、あるいは、α−メチルスチレンおよび無水マレイン酸との共重合樹脂（特許文献２）、ＭＭＡ、α−メチルスチレン、および、マレイミドとの共重合樹脂（特許文献３）、等が挙げられる。
【０００４】
特許文献１〜３に記載の方法によれば、いずれも耐熱性は向上できるが、重合速度が著しく遅く重合に長時間を要するため、着色などが発生し透明性が損なわれる。
【０００５】
また、特許文献４または５には、分子内に２個以上の（メタ）アクリロイル基を有する脂肪族化合物をＭＭＡと共重合させることにより製造した、３次元架橋構造を有したメタクリル系樹脂についての記載がある。この方法によれば、耐熱性、耐薬品性を向上したＰＭＭＡ系樹脂を製造できるが、該樹脂は３次元架橋構造を有しているために熱可塑性がなく、押出し成形、射出成形などの一般的な成形加工を行うことは極めて困難であり、産業上の利用分野が大きく且つ著しく制限される。
【０００６】
このように、従来の技術では、ＰＭＭＡの耐熱性をある程度は向上できるが、同時に大きな特長である透明性を損なったり、もう一つの特長である成形加工性を犠牲にしてしまうのが現状であった。
【特許文献１】米国特許第３１３５７２３号
【特許文献２】特開昭５８−８７１０４号公報
【特許文献３】特開昭４８−９５４９０号公報
【特許文献４】特開昭６０−１４４３１２号公報
【特許文献５】特開昭６０−２０２１２８号公報
【発明の開示】
【発明が解決しようとする課題】
【０００７】
本発明は、ＰＭＭＡの熱可塑性および高い透明性を損なわずに、高耐熱化、低吸水化した改質ＰＭＭＡを得ることを目的とする。
【課題を解決するための手段】
【０００８】
本発明者らは、上記課題を解決するために鋭意検討した結果、ＭＭＡ、および／またはＭＭＡシラップと、一般式（１）で表される化合物を共重合して得られてＰＭＭＡ系樹脂は、熱可塑性および透明性を損なうことなく、耐熱性、吸水性を改善できることを見出し、本発明を完成するに至った。
【０００９】
すなわち、本発明は、下記[１]〜［５］に関する。
[１]   少なくとも、下記（Ａ）および（Ｂ）を含有する組成物。
（Ａ）メタクリル酸メチル、および／またはそのシラップ
（Ｂ）一般式（１）で表される化合物
【００１０】
【化１】
2005290167.tif 000002
【００１１】
［式中、ｎは１〜３の整数であり、Ｘ１およびＸ２はいずれも直接結合または酸素原子を有していてもよい低級アルキレン基であり、Ｒは水素原子、メチル基、またはエチル基であり、Ｒ１〜Ｒ１０は、それぞれ独立に、水素原子または低級アルキル基である。］
[２]   [１]記載の組成物を重合して得られる樹脂。
[３]   [２]記載の樹脂からなる成形体。
[４]   [３]記載の成形体からなる透明部材。
[５]   [４]記載の透明部材からなる光学部品。
【発明の効果】
【００１２】
本発明により、熱可塑性および透明性を損なうことなく、耐熱性、吸水性を改善した改質ＰＭＭＡ樹脂を提供することができる。更には、該樹脂からなる透明部材、光学部品を提供することができる。
【発明を実施するための最良の形態】
【００１３】
以下、本発明を更に詳しく説明する。
【００１４】
本発明は、下記（Ａ）および（Ｂ）を含有する組成物、該組成物を重合して得られる樹脂、および、該樹脂からなる透明部材、光学部品に関するものである。
（Ａ）メタクリル酸メチル、および／または、そのシラップ
（Ｂ）一般式（１）で表される化合物
【００１５】
【化２】
2005290167.tif 000003
【００１６】
［式中、ｎは１〜３の整数であり、Ｘ１およびＸ２はいずれも直接結合または酸素原子を有していてもよい低級アルキレン基であり、Ｒは水素原子、メチル基、またはエチル基であり、Ｒ１〜Ｒ１０は、それぞれ独立に、水素原子または低級アルキル基である。］
【００１７】
本発明において、成分（Ｂ）である一般式（１）で表される化合物の具体例としては、式（２）〜（２９）で表される化合物が挙げられる。ただし、これらに限定されるわけではない。
【００１８】
【化３】
2005290167.tif 000004
【００１９】
【化４】
2005290167.tif 000005
【００２０】
［式中、Ｒ１１〜Ｒ１８は、それぞれ独立に、メチル基、エチル基、プロピル基、イソブチル基、ヘキシル基、シクロヘキシル基、またはステアリル基を表す。］
【００２１】
本発明においては、（Ｂ）の化合物として、上記に例示した化合物の１種を単独使用してもよいし、２種以上を併用してもよい。
【００２２】
また、本発明の（Ｂ）の化合物は、その一部が重合した部分重合体を含んでいてもよい。即ち（Ｂ）の重合体と（Ｂ）の単量体の混合物であっても構わない。
【００２３】
一般式（１）で表される化合物の製造方法は、特に限定されるものではないが、例えば、相応する一般式（３０）
【００２４】
【化５】
2005290167.tif 000006
【００２５】
［式中、ｎおよびＲ１〜Ｒ１０は、いずれも前記と同一である。］
で表される多環式オレフィンに蟻酸を反応させるか、またはその結果得られる多環式アルコールにエチレンオキシド、プロピレンオキシドなどのアルキレンオキシドを反応させることにより、一般式（３１）
【００２６】
【化６】
2005290167.tif 000007
【００２７】
［式中、Ｘ３およびＸ４のいずれか一方は水酸基であり、もう一方は水素原子であり、Ｘ１、Ｘ２、ｎおよびＲ１〜Ｒ１０は、いずれも前記と同一である。］
で表される多環式アルコールを得、更に、該多環式アルコールに、アクリル酸、メタクリル酸などの（メタ）アクリル酸類、またはアクリル酸ハライド、メタクリル酸ハライドなどの（メタ）アクリル酸ハライド類を反応させることにより、調製することが出来る。
【００２８】
（Ｂ）の化合物として好ましいものは、耐熱性の観点から言えば、一般式（１）のＲがメチル基またはエチル基のものである。
【００２９】
一方、ＭＭＡシラップ（メタクリル酸メチルシラップ）とは、ＭＭＡにＭＭＡ重合体が溶解している粘稠液をいう。このＭＭＡ重合体は、ＭＭＡを有機過酸化物などのラジカル開始剤の存在下で所定の加熱条件で部分重合させて得られる。なお、この重合においては必要に応じてα，β−エチレン性不飽和単量体（ただし、ＭＭＡを除く）が加えられる。このＭＭＡ重合体は、成形材料であるビーズポリマーの場合もある。いずれの場合も、シラップは自製または市販品を購入して用いることができる。
【００３０】
（Ａ）成分と（Ｂ）成分の使用割合は、本発明の効果を発揮し得る範囲では任意であるが、添加量に伴う効果や重合の制御の点から、通常は（Ａ）成分を１００重量部に対し（Ｂ）成分は５〜１００重量部の範囲である。
【００３１】
本発明の組成物の重合方法は特に限定されないが、公知の有機過酸化物やアゾ化合物をラジカル開始剤として使用した熱重合が一例として挙げられる。加熱条件にもよるが、有機過酸化物は通常は１０時間半減期温度が１２０℃以下の化合物が好ましい。例えば、クミルパーオキシネオデカノエート、ジ−ｎ−プロピルパーオキシジカーボネート、ジ（２−エチルヘキシル）パーオキシジカーボネート、ｔ−ブチルパーオキシネオデカノエート、２，４−ジクロロベンゾイルパーオキサイド、ラウロイルパーオキサイド、アセチルパーオキサイド、ｔ−ブチルパーオキシ−２−エチルヘキサノエート、ベンゾイルパーオキサイド、ｔ−ブチルパーオキシイソブチレート、ｔ−ブチルパーオキシラウレート、ｔ−ブチルパーオキシ−３，５，５−トリメチルヘキサノエート、ｔ−ブチルパーオキシイソプロピルカーボネート、ｔ−ブチルパーオキシアセテート、ｔ−ブチルパーオキシベンゾエート、メチルエチルケトンパーオキサイド、ジクミルパーオキサイド、ｔ−ブチルクミルパーオキサイド等である。また、アゾ化合物としては、アゾビスイソブチロニトリル、２，２’−アゾビス（４−メトキシ−２，４−ジメチルバレロニトリル）、アゾビス（メチルブチルニトリル）等である。これらの化合物の選択においては、１種を単独使用してもよいし、２種以上を併用してもよい。なお、２種以上の有機過酸化物を併用する場合には、１０時間半減期温度が２０℃以上離れている化合物同士を組み合わせるのが重合効率において有利であるが、特に限定されるものではない。
【００３２】
その他、本発明の組成物の重合方法として、光重合が挙げられる。光重合にあたっては公知の光感応性化合物をラジカル開始剤として使用すればよく、例えば、ベンゾイン、ベンゾインモノメチルエーテル、ベンジル、ｐ−メトキシベンゾフェノン、２，２−ジエトキシアセトフェノン、２−ヒドロキシ−２−メチル−１−フェニルプロパン−１−オン、ベンジルメチルケタール等が挙げられる。ただし、これらに限定されるわけではない。これらの化合物の選択においても、１種を単独使用してもよいし、２種以上を併用してもよい。
【００３３】
熱（光）ラジカル開始剤の使用量は、特に限定されるものではないが、単量体混合物に対して０．０１〜５重量％の範囲であることが好ましい。なお、２種以上を併用する場合には、その総重量が単量体混合物に対して０．０１〜５重量％の範囲であることが好ましい。
【００３４】
本発明の組成物には、必要に応じて、他の重合単量体、或いは、酸化防止剤、帯電防止剤、防曇剤、または／および着色剤等の添加剤を加えてもよい。
【００３５】
このようにして調製した樹脂組成物は、重合の直前に脱気、または脱気せずに所定の重合方法に則って重合され、改質されたＰＭＭＡ系樹脂となる。
【００３６】
樹脂成形体および該成形体の製造方法
本発明の組成物の重合はどのような方法で行ってもよく、例えば、注型重合では次のようにして実施することができる。なお、注型重合では離型剤は用いなくてもよいが、用いるならば内部離型剤が使用しやすく、シリコン系、フッ素系、ワックス系、脂肪族金属石鹸系、酸性リン酸エステル系等、通常用いられる離型剤から選択すればよい。その使用量は、単量体混合物に対し０．０２〜０．３重量％の範囲が好ましい。
【００３７】
加熱による注型重合は、所望の形状の樹脂成形体をなす注型の空間部に、前もって調製した樹脂組成物を注入し、加熱して硬化せしめ、その後、脱型して成形体を得る重合法である。これにあって、平板の樹脂成形体を得るには平型の注型を用いるのであるが、該注型は曲率のない平坦なガラス板やステンレス板の周縁部に、塩化ビニール樹脂やシリコン樹脂製の特定の厚みを有するシートやチューブをガスケットとして配置した後、もう１枚のガラス板やステンレス板を対向させて配置したものが一般的である。
【００３８】
加熱による注型重合の加熱温度は、単量体混合物およびラジカル開始剤の種類や使用量にもよるが、通常は４０〜１７０℃であるのが好ましい。より具体的には、加熱初期の温度が好ましくは４０℃以上、より好ましくは５０℃以上、さらに好ましくは６０℃以上であって、加熱終期の温度が好ましくは１７０℃以下、より好ましくは１５０℃以下、さらに好ましくは１３０℃以下である。
【００３９】
加熱による注型重合の加熱時間は、加熱温度にもよるが、通常は３〜７時間、好ましくは３〜５時間であるのが好ましい。
【００４０】
以下、実施例に基づいて本発明をさらに具体的に説明するが、本発明は以下の実施例に限定されるものではない。なお、実施例中の「部」は「重量部」を表す。
【００４１】
＜評価方法＞
[１]  樹脂（成形体）の各物性の評価
・重合の容易性
暴走反応（ワカメ現象：樹脂表面が樹皮状を呈し乱れる現象）の有無、程度を、以下の基準により目視で判定した。
○  起こらない
△  部分的に起こる
×  ほぼ全面に起こる
・透明性
蛍光灯に樹脂板をかざし、目視により以下の基準で判定した。
○  何ら曇りが認められない
△  かざす角度によっては薄らと曇りが認められる
×  はっきりと曇りが認められる
・耐熱性
（株）リガクのＴＭＡ分析装置（ＴＡＳ３００）でＴｇを測定した。
・吸水性
ＡＳＴＭ  Ｄ５７０に従い測定した。
・熱可塑性
（株）小平製作所の熱プレス機（ＰＨ−１０Ｅ）を用い、徐々に温度を上昇させたときの状態変化を観察し、以下の基準により判定した。
○  溶融する
×  溶融せず、焦げが発生
【実施例１】
【００４２】
ＭＭＡ２４部、ＭＭＡシラップ（三井化学社製・ＣＸ−１０３３）５６部、式（２）で表される化合物２０部の混合液に、ラジカル開始剤としてｔ−ブチルパーオキシ−２−エチルヘキサノエート０．２部、および、ｔ−ブチルパーオキシ−３，５，５−トリメチルヘキサノエート０．１部を添加して室温下で混合し、その後脱気して重合に備えた。
【００４３】
この組成物を、一辺が２００ｍｍのガラス板に塩化ビニル製のガスケットを配した空間距離が２ｍｍの注型重合用鋳型に注入した。その後、熱風循環炉を用い、６０℃で３時間加熱し、引き続き１２０℃で２時間加熱して重合を行った。重合中何ら異常は認められず、脱型も容易で面状態が良好な透明樹脂板を得た。評価結果を表−１に示す。
【００４４】
［実施例２〜６］
実施例１の「式（２）で表される化合物２０部」の代わりに、表−１中の各実施例の「（Ｂ）の化合物」の欄に記載の化合物２０部を用いる以外は、実施例１に準じて重合を行い、面状態が良好な樹脂板を得た。評価結果を表−１に示す。
【００４５】
［実施例７］
ＭＭＡ８０部、式（２）で表される化合物２０部の混合液に、ラジカル開始剤としてｔ−ブチルパーオキシ−２−エチルヘキサノエート０．２部、および、ｔ−ブチルパーオキシ−３，５，５−トリメチルヘキサノエート０．１部を添加して室温下で混合し、その後脱気して重合に備えた。
【００４６】
この組成物を、一辺が２００ｍｍのガラス板に塩化ビニル製のガスケットを配した空間距離が２ｍｍの注型重合用鋳型に注入した。その後、熱風循環炉を用い、６０℃で３時間加熱し、引き続き１２０℃で２時間加熱して重合を行った。重合中何ら異常は認められず、脱型も容易で面状態が良好な透明樹脂板を得た。評価結果を表−１に示す。
【００４７】
［実施例８〜１２］
実施例７の「式（２）で表される化合物２０部」の代わりに、表−１中の各実施例の「（Ｂ）の化合物」の欄に記載の化合物２０部を用いる以外は、実施例７に準じて重合を行い、面状態が良好な樹脂板を得た。評価結果を表−１に示す。
【００４８】
［比較例１］
ＭＭＡ４４部、ＭＭＡシラップ（三井化学社製・ＣＸ−１０３３）５６部の混合液に、ラジカル開始剤としてｔ−ブチルパーオキシ−２−エチルヘキサノエート０．２部、および、ｔ−ブチルパーオキシ−３，５，５−トリメチルヘキサノエート０．１部を添加して室温下で混合し、その後脱気して重合に備えた。
【００４９】
この組成物を、一辺が２００ｍｍのガラス板に塩化ビニル製のガスケットを配した空間距離が２ｍｍの注型重合用鋳型に注入した。その後、熱風循環炉を用い、６０℃で３時間加熱し、引き続き１２０℃で２時間加熱して重合を行った。重合中何ら異常は認められず、脱型も容易で面状態が良好な透明樹脂板を得た。評価結果を表−１に示す。
【００５０】
［比較例２］
実施例１の「式（２）で表される化合物２０部」の代わりに、「式（３２）で表される化合物２０部」を用いる以外は、実施例１に準じて重合を行い、一部ワカメ現象が生じた樹脂板を得た。面状態の良好な部分で評価を行った。評価結果を表−１に示す。
【００５１】
【化７】
2005290167.tif 000008
【００５２】
［比較例３］
実施例７の「式（２）で表される化合物２０部」の代わりに、「式（３２）で表される化合物２０部」を用いる以外は、実施例７に準じて重合を行い、一部ワカメ現象が生じた樹脂板を得た。面状態の良好な部分で評価を行った。評価結果を表−１に示す。
【００５３】
［比較例４］
実施例７の「式（２）で表される化合物２０部」の代わりに、「式（３３）で表される化合物２０部」を用いる以外は、実施例７に準じて重合を行い、面状態が良好な樹脂板を得た。評価結果を表−１に示す。
【００５４】
【化８】
2005290167.tif 000009
【００５５】
【表１】
2005290167.tif 000010
【産業上の利用可能性】
【００５６】
本発明により得られる樹脂は、一般のＰＭＭＡと比較し、耐熱性、吸水性が改善され、かつ、透明性および熱可塑性は同等である。従って、本発明の成形体は、グレージング材、各種カバー類、看板等の汎用の透明部材としては勿論のこと、耐熱性や吸水性などに対する改善要求が強い光学部材にも好適に用いることができる。
【００５７】
例えば、リアプロジェクター用成形部品（拡散型リアプロジェクション・スクリーン、レンチキュラー・スクリーン、球面レンズ型／直交レンチキュラー型レンズアレイ・スクリーン、フレネルレンズ付拡散型／フレネルレンズ付レンチキュラー・スクリーン、リアプロジェクションＴＶ用投射レンズ、リアプロジェクションＴＶ用前面板等）、液晶基板、有機ＥＬ基板、タッチパネル基板、液晶用拡散板、液晶用プリズムシート、ＰＤＰ前面板、液晶パネル保護板等が挙げられる。なお、上記光学系製品（部品）は、耐熱性が特に要求される自動車搭載用の用途において、特に好適である。
【００５８】
また、本発明の組成物および樹脂は、アクリル系塗料や接着剤の改質にも適用できる。